(57)【要約】【課題】下地用半導体基板上に、転位密度が十分小さい高抵抗のノンドープ半導体結晶層を容易に結晶成長させることができる半導体の結晶成長方法、結晶成長装置及びそれらを用いて形成された高品質、高性能な半導体基板を提供すること。【解決手段】真空に保持できる結晶成長室２と、この結晶成長室２内に結晶材料用の原料を供給する原料供給部３と、結晶成長室２内に設けられ、下地用半導体基板Ｗを支持する支持部４とを備える。支持部４は、所定の曲率をもって凸状に湾曲する支持曲面を有し、この支持曲面に沿わせた状態で下地用半導体基板Ｗを支持可能な支持部材６を備える。【選択図】  図１
2004349402.tif 000002
【特許請求の範囲】
【請求項１】
真空に保持できる結晶成長室と、この結晶成長室内に結晶材料用の原料を供給する原料供給部と、結晶成長室内に設けられ、下地用半導体基板を支持する支持部と、結晶成長室内で下地用半導体基板を所定温度に加熱する加熱部とを備え、
前記支持部が、所定の曲率をもって凸状に湾曲する支持曲面を有し、この支持曲面に沿わせた状態で下地用半導体基板を支持可能な支持部材を備えたことを特徴とする半導体の結晶成長装置。
【請求項２】
支持部材の支持曲面は、円板状の下地用半導体基板の直径Ｄと略等しい大きさの円形であって、下地用半導体基板の結晶成長させる半導体の格子定数が下地用半導体基板の格子定数よりｘ％大きいとき、支持部材の支持曲面は、支持曲面に沿って中心を通る曲線の長さＬ１が、Ｌ１＝（１＋ｘ／１００）Ｄに略等しい曲率の球面である請求項１に記載の半導体の結晶成長装置。
【請求項３】
支持部が、支持部材にて下地用半導体基板を支持した状態で、下地用半導体基板の周縁部を支持曲面側へ押える押え部材をさらに備えてなる請求項１又は２に記載の半導体の結晶成長装置。
【請求項４】
支持部材及び押え部材が、多孔質ボロンナイトライドから成る請求項３に記載の半導体の結晶成長装置。
【請求項５】
ＭＢＥ法用又はＭＯＣＶＤ法用である請求項１〜４の何れか１つに記載の半導体の結晶成長装置。
【請求項６】
下地用半導体基板をその表面が所定の曲率で凸状に湾曲するように保持し、この下地用半導体基板よりも格子定数が大きい半導体の結晶層を、下地用半導体の凸状に湾曲した表面に結晶成長させることを特徴とする半導体の結晶成長方法。
【請求項７】
結晶成長させる半導体の格子定数が下地用半導体基板の格子定数よりｘ％大きく、かつ下地用半導体基板の直径をＤとしたとき、湾曲状に保持された下地用半導体基板の凸状に湾曲した表面の中心を通る曲線の長さＬ２が、Ｌ２＝（１＋ｘ／１００）Ｄに略等しい曲率の球面となるように、下地用半導体基板を保持する請求項６に記載の半導体の結晶成長方法。
【請求項８】
下地用半導体基板がシリコンからなり、結晶成長させる半導体がガリウム砒素である請求項６又は７に記載の半導体の結晶成長方法。
【請求項９】
湾曲状に保持された下地用半導体基板の凸状に湾曲した表面が、Ｌ２＝（１＋４／１００）Ｄに略等しくなるような曲率の球面である請求項８に記載の半導体の結晶成長方法。
【請求項１０】
ＭＢＥ法又はＭＯＣＶＤ法により下地用半導体基板の凸状に湾曲した表面に半導体を結晶成長させる請求項６〜９の何れか１つに記載の半導体の結晶成長方法。
【請求項１１】
請求項１〜５の何れか１つに記載の半導体の結晶成長装置により形成されたことを特徴とする半導体基板。
【請求項１２】
請求項６〜１０の何れか１つに記載の半導体の結晶成長方法により形成されたことを特徴とする半導体基板。
【発明の詳細な説明】
【０００１】
【発明の属する技術分野】
本発明は、半導体の結晶成長方法、結晶成長装置及びそれらを用いて形成された半導体基板に関し、さらに詳しくはシリコン基板上への化合物半導体のエピタキシャル成長の方法及びそれを行う装置に関する。
【０００２】
【従来の技術及び発明が解決しようとする課題】
ガリウム砒素（ＧａＡｓ）は、シリコン（Ｓｉ）に比べて電子移動度が大きいため、これまではシリコンで実現できかった高速デバイス（ＨＥＭＴ、ＭＥＳＦＥＴ等）用の材料として用いられており、また直接遷移型半導体であるため、光デバイス（  ＬＥＤや半導体レーザなど）等としても用いられている。しかし、ガリウム砒素基板は、高価であると共に機械的に脆く、大口径化の進んでいるシリコン基板に比べると、大口径の基板を入手することは困難でありコスト低減が困難であった。
【０００３】
そこで、シリコン基板上にガリウム砒素等の化合物半導体をエピタキシャル成長させる技術が盛んに研究されているが、ガリウム砒素はシリコンに比べ格子定数が約４％大きく、また熱膨張係数も約２．５倍の値となる。この格子定数の差は、格子不整合によるミスフィット転位を発生させる問題があり、熱膨張係数の差は、化合物半導体の結晶成長後の冷却過程でウエハの反り、あるいは反り緩和による転位を発生させるという問題があり、良質なガリウム砒素の層をシリコン基板上に形成することは不可能であった。
【０００４】
これらの問題を解決するため、シリコン基板上にアモルファス状の低温ガリウム砒素バッファ層を介してガリウム砒素の結晶成長を行う２段階成長法や、中間層に歪超格子層を導入する方法が提案されている。ところが、これらの方法を用いた場合でも、ガリウム砒素の層の転位密度は、例えば、半導体レーザで許容される転位密度である１０３  ｃｍ−２  に比べて約２〜３桁大きい値となっていたため、さらなる改善が必要とされていた。また、これらの方法は、高温で結晶成長させる必要があり、結晶成長中にシリコン基板からの不純物元素がエピタキシャル層中に取り込まれるオートドーピングが発生するため、高速デバイスで必要な高抵抗のノンドープＧａＡｓ膜を得ることが困難であった。
【０００５】
そこで、以下のような技術も提案されている。
（１）シリコン基板上の所定領域に、ガリウム砒素の結晶成長温度においてガリウム砒素にドーピングされない安定な物質の皮膜層を形成し、その後、皮膜層を有さないシリコン基板の表面が露出した領域にガリウム砒素を結晶成長させる方法（特許文献１参照）。
（２）シリコン基板上にガリウム砒素を結晶成長させてガリウム砒素層を形成した後、酸化亜鉛膜よりガリウム砒素層にＺｎを拡散させて、Ｚｎをガリウム砒素層の貫通転位に入れる方法（特許文献２参照）。
（３）シリコン基板上にマスク層であるシリコン窒化層を形成し、その開口部内に、シリコンより原子半径が大きくシリコンと四配位結合する元素であるＧｅをイオン注入してイオン注入層を形成し、イオン注入層上のみに、ガリウム砒素層を形成する方法（特許文献３参照）。
（４）シリコン基板上に局所的に中間層であるＧｅ層を形成し、シリコン基板が吸収せずＧｅ層のみが吸収する波長の光を照射してＧｅ層のみを加熱して、Ｇｅ層上にガリウム砒素層を形成する方法（特許文献４参照）。
（５）図４に示すように、下地シリコン基板２０の裏面にエッチングにより掘り込み２１を形成し、熱歪を緩和する方法（例えば、特許文献５参照）。
【０００６】
上記特許文献１〜５のいずれの方法も、図５に示すように、結晶成長装置の結晶成長室内に設けられた平坦な支持板２５上で下地シリコン基板２０を支持し、この状態で結晶成長を行うようにしていた。なお、図４において、２６は支持板２１側に下地シリコン基板２０を押える押え部材であり、２７は支持板２１を介して下地シリコン基板２０を加熱するヒータである。
【０００７】
【特許文献１】
特開平３−３４５３５号公報
【特許文献２】
特開平８−２６４５４６号公報
【特許文献３】
特開平８−３１６１４９号公報
【特許文献４】
特開平８−３１６１５２号公報
【特許文献５】
特開平６−５５０９号公報
【０００８】
しかしながら、上記（１）〜（４）の方法では、十分に転位密度を小さくすることができない、工程数が増加しコストアップする、オートドープの発生を十分に抑制できない、熱歪により生じる基板の反りあるいは反り緩和による転位を十分に抑制できないといった課題を残している。
また、上記（５）の方法については、下地シリコン基板２０における化合物半導体層形成領域２２の厚みＴが、堀り込み２１により他の領域よりも薄い数μｍ〜数十μｍ程度の厚さとなっており、これにより化合物半導体層形成領域２２の熱歪を緩和するようにしているが、掘り込み２１を形成するためのフォトリソグラフィやエッチング等の工程が増えコストアップするという欠点と、厚みＴが数μｍ〜数十μｍ程度と薄い化合物半導体層形成領域２２の面積を大きくとると、下地シリコン基板２０の強度が低下するという問題がある。なお、図４において、２３は誘電体膜である。
【０００９】
本発明の主要な目的の一つは、下地用半導体基板上に、転位密度が十分小さい高抵抗のノンドープ半導体結晶層を容易に結晶成長させることができる半導体の結晶成長方法、結晶成長装置及びそれらを用いて形成された高品質、高性能な半導体基板を提供することにある。
【００１０】
【課題を解決するための手段】
かくして、本発明によれば、真空に保持できる結晶成長室と、この結晶成長室内に結晶材料用の原料を供給する原料供給部と、結晶成長室内に設けられ、下地用半導体基板を支持する支持部と、結晶成長室内で下地用半導体基板を所定温度に加熱する加熱部とを備え、
前記支持部が、所定の曲率をもって凸状に湾曲する支持曲面を有し、この支持曲面に沿わせた状態で下地用半導体基板を支持可能な支持部材を備えたことを特徴とする半導体の結晶成長装置が提供される。
【００１１】
つまり、本発明は、下地用半導体基板の表面に、この下地用半導体基板よりも格子定数の大きい所望の半導体の結晶層を結晶成長させるための結晶成長装置であって、
▲１▼結晶成長に際して、支持部材の支持曲面上に下地用半導体基板を設置し、下地用半導体基板を支持曲面に沿わせて表面側が凸状に膨らむように曲げることにより、表面の格子定数を大きくすることができる。このとき、下地用半導体基板の表面の格子定数が、結晶成長させる半導体の格子定数と略等しくなるような曲率に支持曲面を湾曲させて支持部材が形成されていることにより、下地用半導体基板の表面に所望の半導体の結晶層をミスフィット転位が生ずることなくエピタキシャル成長させることができ、良質な所望の半導体結晶層を得ることができる。
▲２▼また、本発明の半導体の結晶成長装置では、従来のような平坦な支持板上に下地用半導体基板を支持してその表面に半導体層を結晶成長させる場合に比して、低温での結晶成長が可能となるため、下地半導体基板とこれに積層される半導体層との熱膨張係数の差が緩和される。この結果、結晶成長後の冷却過程での半導体基板の反り、あるいは反り緩和による転位を発生させることがない。
▲３▼さらに、低温での結晶成長が可能なことから、下地用半導体基板からの不純物により汚染されることのない、高抵抗のノンドープの半導体層を得ることができる。
▲４▼したがって、例えば、シリコンからなる下地用半導体基板（シリコンウエハ）上に、シリコンよりも格子定数が約４％大きい高抵抗ガリウム砒素結晶成長層（ＧａＡｓ）を設けた半導体基板を形成することが可能となり、この半導体基板を用いることにより高性能のＨＥＭＴ、ＭＥＳＦＥＴ等の高速デバイスを得ることが可能となる。
▲５▼さらに、ガリウム砒素結晶成長中にシリコンやベリリウム等のドーパントを照射して、所定のＮ型、Ｐ型ガリウム砒素結晶層を順次形成することにより、高性能のＬＥＤや半導体レーザ等の光デバイスなどを得ることも実現できる。
▲６▼また、本発明の結晶成長装置は、既設のＭＢＥ法用又はＭＯＣＶＤ法用の装置の支持部を、本発明の支持部と置き換えることにより製作することができ、設備コストを大幅にアップさせることがない。
▲７▼また、本発明の支持部材は構成が簡素であり、製作が容易であると共に、支持部材の支持曲面に下地用半導体基板を沿わせた状態に支持するだけで、簡単に下地用半導体基板の表面を所定の曲率の球面状に湾曲させることができ、複雑な装置を必要としない。
なお、支持部材は、下地用半導体基板を支持する表面側の支持曲面が少なくとも所定の曲率で湾曲する球面を有していれば、全体として板状、ブロック状等であっても形状は特に限定されるものではないが、支持部材を介して下地用半導体基板を加熱する場合は、熱伝導率の観点から支持部材を板状に形成することが好ましい。
【００１２】
ここで、本発明において、下地用半導体基板としては、特に限定されるものではないが、機械的強度が比較的大きく、大口径化が容易なシリコン基板（ウエハ）を代表に挙げることができる。なお、下地用半導体基板としては、その厚みが２００μｍ以下のものとされる。これは、厚みが２００μｍを越えると、支持部材の支持曲面の曲率と略等しい曲率の球面状に下地用半導体基板を湾曲させることが難しくなるからである。厚みの下限は、実質的に得ることができるシリコンウエハの薄さの限界値とすることができる。
また、下地用半導体基板上に結晶成長させる半導体としては、下地用半導体基板を構成する半導体の格子定数よりも大きいものであれば、特に限定されるものではなく、例えばＧａＡｓ、ＡｌＡｓ、ＺｎＳｅ等の化合物半導体が挙げられる。
【００１３】
本発明の半導体の結晶成長装置において、支持部材の支持曲面は、円板状の下地用半導体基板の直径Ｄと略等しい大きさの円形であって、下地用半導体基板の結晶成長させる半導体の格子定数が下地用半導体基板の格子定数よりｘ％大きいとき、支持部材の支持曲面は、支持曲面に沿って中心を通る曲線の長さＬ１が、Ｌ１＝（１＋ｘ／１００）Ｄに略等しい曲率の球面とすることができる。したがって、下地用半導体基板がシリコンウエハであり、結晶成長させる半導体がガリウム砒素である場合には、支持部材の支持曲面は、Ｌ２＝（１＋４／１００）Ｄに略等しくなるような曲率の球面とされ、この支持曲面に沿わせた状態でシリコンウエハの表面にガリウム砒素を結晶成長させることができる。
【００１４】
また、本発明の半導体の結晶成長装置において、支持部材にて下地用半導体基板を保持した状態で、下地用半導体基板の周縁部を支持曲面側へ押える押え部材をさらに備えてなるものであってもよい。この押え部材を設けることにより、結晶成長時において、下地用半導体基板を支持部材の支持曲面に沿わせた状態を簡単かつ確実に維持させることができる。この押え部材としては、支持部材側への移動によって、支持部材の支持曲面上に設置した下地用半導体基板の周縁部を支持曲面側に均一に押圧し、かつ下地用半導体基板の表面における結晶成長領域に対応する部分に開口部を有するリング状の押圧部を少なくとも有していれば、特に形状、構造は限定されるものではない。なお、押え部材を支持部材側に移動させて下地用半導体基板の周縁部を押圧し、かつ押え部材を支持部材から離間させる方向に移動させて開放し、下地用半導体基板の支持部材への設置、取り出しを可能とさせる往復動手段を設けてもよい。
【００１５】
本発明において、支持部材及び押え部材の構成材料としては、結晶成長質内を汚染しない物質であれば特に限定されるものではなく、例えば、多孔質ボロンナイトライド、石英、サファイヤ等を挙げることができるが、その中でも加工が容易な多孔質ボロンナイトライドが好ましい。
【００１６】
本発明は、別の観点によれば、下地用半導体基板をその表面が所定の曲率で凸状に湾曲するように保持し、この下地用半導体基板よりも格子定数が大きい半導体の結晶層を、下地用半導体の凸状に湾曲した表面に結晶成長させる半導体の結晶成長方法を提供することができる。
つまり、下地用半導体基板の表面に、この下地用半導体基板よりも格子定数の大きい所望の半導体の結晶層を結晶成長させるに際して、下地用半導体基板をその表面側が凸状に膨らむように曲げることにより、表面の格子定数を大きくする。このとき、下地用半導体基板の表面の格子定数が、結晶成長させる半導体の格子定数と略等しくなるような曲率に下地用半導体基板の表面を湾曲させることにより、下地用半導体基板の表面に所望の半導体の結晶層をミスフィット転位が生ずることなくエピタキシャル成長させることができ、良質な所望の半導体結晶層を得ることができるなど、上記▲１▼〜▲６▼と同様の効果を得ることができる。
【００１７】
本発明の半導体の結晶成長方法において、結晶成長させる半導体の格子定数が下地用半導体基板の格子定数よりｘ％大きく、かつ下地用半導体基板の直径をＤとしたとき、湾曲状に保持された下地用半導体基板の凸状に湾曲した表面の中心を通る曲線の長さＬ２が、Ｌ２＝（１＋ｘ／１００）Ｄに略等しい曲率の球面となるように、下地用半導体基板を保持することができる。この際、本発明の半導体の結晶装置における支持部材の支持曲面に下地用半導体基板を沿わせた状態に保持することにより、上記長さＬ２に略等しい曲率の球面に下地用半導体基板の表面を簡単に湾曲させることができる。したがって、例えば、下地用半導体基板がシリコンからなり、結晶成長させる半導体がガリウム砒素である場合には、支持部材の支持曲面に下地用シリコン基板（シリコンウエハ）を沿わせた状態に保持することにより、下地用シリコン基板の凸状に湾曲した表面が、Ｌ２＝（１＋４／１００）Ｄに略等しくなるような曲率の球面とされる。
【００１８】
本発明において、下地用半導体基板を曲げて凸状に湾曲した表面に半導体を結晶成長させる方法としては、従来公知のＭＢＥ法又はＭＯＣＶＤ法を用いることができ、容易に半導体の結晶成長を行うことができる。
【００１９】
本発明は、さらに別の観点によれば、上述の半導体の結晶成長方法、及び半導体の結晶成長装置により形成された、良質な所望の半導体結晶層を備えた半導体基板を提供することができる。この半導体基板は、高性能のＨＥＭＴ、ＭＥＳＦＥＴ等の高速デバイス用、あるいは高性能のＬＥＤや半導体レーザ等の光デバイス用として好適である。
【００２０】
【発明の実施の形態】
以下、本発明の実施の形態を図面に基づいて詳説する。なお、本発明は実施の形態に限定されるものではない。
【００２１】
［実施の形態１］
図１は本発明に係る半導体の結晶成長装置の実施の形態１を示す概略構成図であり、図２は同実施の形態１における結晶成長室内で下地用半導体基板が支持部にて支持された状態を示す断面図であり、図３は図２の状態の下地用半導体基板の表面の曲率を説明する図である。
【００２２】
本発明の半導体の結晶成長装置１は、ＭＥＢ法（分子線エピタキシー法）により結晶成長を行うことができる装置であって、結晶成長室２、結晶成長室２に設けられ、原料物質を加熱して蒸発させる原料供給部としてのるつぼ３、蒸発させた原料物質に分子線を照射する図示しない電子銃、結晶成長室２内に設けられ、下地用半導体基板を支持する支持部４、支持部４を介して下地用半導体基板であるシリコンウエハＷを加熱する加熱部としてのヒータ５、結晶成長時に支持部４とともにシリコンウエハＷを回転させる図示しない回転駆動部、結晶成長室２内のガスを排気する図示しない真空排気系など、ＭＥＢ法によりシリコンウエハＷ上に所定の半導体を結晶成長させるのに必要な手段を備える。
【００２３】
支持部４は、球面状に湾曲した円板であり、その表面側が凸状に所定の曲率で湾曲した支持曲面６ａとされた支持部材６と、支持部材６の周縁部に沿って嵌合する筒部７ａ及び筒部７ａの支持曲面６ａ側の端縁に沿って内方へ突出状に連設されたリング状の押圧部７ｂからなる押え部材７と、押え部材７を支持部材６の軸心方向に往復移動させる図示しない往復動手段とを備える。往復動手段としては、例えば、押え部材７を支持部材６の軸心方向に往復移動可能にガイドするガイド部と、押え部材７をガイド部に沿って往復移動させる駆動部とを備えた構成を一例として挙げることができる。この場合、支持部材６、押え部材７及び往復動手段における少なくとも結晶成長室２内に存在する部分は、結晶成長時に結晶成長室２内を汚染しない物質、例えば多孔質ボロンナイトライドにて構成される。
【００２４】
ここで、図３を参照しながら支持部材６の支持曲面６ａの曲率について説明する。
下地用半導体基板（この場合、シリコンウエハＷ）に対して、その上に結晶成長させる物質の結晶格子定数が、下地用半導体基板の結晶格子定数よりｘ％大きいとする。また、下地用半導体基板の直径をＤとする（図示省略）。そして、結晶成長時において、支持部４にて湾曲状に保持された下地用半導体基板の凸状に湾曲した表面の中心を通る曲線の長さＬ１が、Ｌ１＝（１＋ｘ／１００）Ｄに略等しい曲率の球面となるように、下地用半導体基板を湾曲させたいとする。このような場合、支持部材６において、その支持曲面６ａに沿って中心を通る曲線の長さＬ２は、上記長さＬ１と同じ又はほとんど同じ値に設定される。つまり、支持曲面６ａは、
Ｌ２  ＝  （１＋  ｘ／１００）  Ｄ
となるような球面に設計される。具体的には、支持部材６の支持曲面６ａの半径をＲ，  θをラジアンにとって
Ｄ  ＝  ２・Ｒ・ｓｉｎθ
Ｌ２＝  Ｒ・２θ
の関係があり、これより
ｓｉｎθ／θ  ＝  １／（１＋ｘ／１００）
の関係を得る。ｓｉｎθを、θ≒θ−１／３！ｘθ３で近似して、
θ≒√（６ｘ／（１００＋ｘ））、Ｒ≒５・Ｄ・（１＋ｘ／１００）  ３／２／（√（６ｘ））
となる球面を作成すればよい。
本実施の形態１の場合、下地用半導体基板はシリコンウエハＷであり、このシリコンウエハＷ上に、例えばシリコンに比べ格子定数が約４％大きいガリウム砒素を結晶成長させるには、ｘ＝４とし、また、６インチのシリコンウエハＷを使用するとすれば、２θ≒０．９６  （５５度）、Ｒ≒１６．６  ｃｍ  で設計される。
【００２５】
【実施例】
次に、図１〜図３にも基づいて本発明の半導体の結晶成長方法の一実施例について説明する。本実施例では分子線エピタキシー（ＭＢＥ）法を用いて結晶成長させた。下地用のシリコンウエハＷは、直径６インチで、厚さが通常より薄い１５０μｍのものを使用した。支持部４の支持部材６及び押え部材７は、加工が容易な多孔質ボロンナイトライド（ＰＢＮ）で上述のように２θ≒０．９６  （５５度）、Ｒ≒１６．６  ｃｍ  で設計された球面を持つように作成された。
【００２６】
シリコンウエハＷはＨＦで洗浄されて、乾燥後、１０分以内に真空の予備室に運ばれ、結晶成長室２の支持部４の支持部材６に設置された。結晶成長前の常温では、シリコンウエハＷは、平坦に支持されるが、ウエハ温度が５００℃を超えたところで押え部材７が稼動し、シリコンウエハＷの周縁部が押え部材７にて支持部材６の支持曲面６ａに押圧され、シリコンウエハＷは球面状に曲げられる。
【００２７】
その後、ヒータ５によってシリコンウエハＷは７００℃に熱せられる。シリコンウエハＷの表面は凸状に湾曲しており、この張力によってシリコンウエハＷの表面の自然酸化膜は７００℃の低温で除去されるので、結晶成長室２内をシリコンで汚染せずに高抵抗のノンドープＧａＡｓ膜を得ることができる。そして、ウエハ温度を５３０℃まで低下させ、結晶成長室２の真空度が２×１０−１０ｔｏｒｒ以下になるまで待った。
【００２８】
その後、通常の分子線エピタキシー（ＭＢＥ）法で結晶成長装置１のるつぼ３に入ったガリウムと砒素の分子線をシリコンウエハＷの凸状に湾曲した表面Ｗａに照射した。シリコンウエハＷの表面Ｗａは、本発明の支持部４の支持部材６及び押え部材７により球面状に曲げられ、それによって表面Ｗａの格子定数がガリウム砒素と略同じ格子定数となるため、ガリウム砒素がエピタキシャルに成長し、シリコンウエハＷの表面Ｗａ上に膜厚：１０００ｎｍのガリウム砒素結晶層を結晶成長させることができた。得られたガリウム砒素結晶層は、結晶成長温度が５３０℃と低温のため、シリコンウエハＷからのドーピングがなく、高抵抗のガリウム砒素結晶層であった。
【００２９】
その後、ガリウム砒素結晶層の上に、ノンドープのＡｌＧａＡｓを膜厚：１０ｎｍで結晶成長させ、その上にノンドープのガリウム砒素を膜厚：１０００ｎｍで結晶成長させ、高品質のノンドープのガリウム砒素結晶層を得た。この高抵抗ガリウム砒素結晶層を用いることで、高速デバイス（ＨＥＭＴ、ＭＥＳＦＥＴ等）をシリコンウエハＷ上に形成することが実現できた。なお、光デバイス（ＬＥＤや半導体レーザ等）などを作成する際には、結晶成長中にシリコンやベリリウム等のドーパントを照射して、所定のＮ型、Ｐ型ガリウム砒素結晶層を順次形成すればよい。
【００３０】
なお、本実施例では、ＭＢＥ法を使用したが、ＭＯＣＶＤ法では、支持部４（サセプター）を本実施例と同じ構造にすれば同様の効果が得られることは言うまでもない。また、本実施例では支持部４は多孔質ボロンナイトライドで構成されたが、結晶成長室２内を汚染しない物質であればよく、例えば石英等でもよい。
【００３１】
【発明の効果】
本発明によれば、下地用半導体基板の表面に、この下地用半導体基板よりも格子定数の大きい所望の半導体の結晶層を結晶成長させるに際して、下地用半導体基板をその表面側が凸状に膨らむように曲げることにより、表面の格子定数を大きくする。このとき、下地用半導体基板の表面の格子定数が、結晶成長させる半導体の格子定数と略等しくなるような曲率に下地用半導体基板の表面を湾曲させることにより、下地用半導体基板の表面に所望の半導体の結晶層をミスフィット転位が生ずることなくエピタキシャル成長させることができ、良質な所望の半導体結晶層を得ることができる。また、従来のような平坦に下地用半導体基板を保持してその表面に半導体層を結晶成長させる場合に比して、低温での結晶成長が可能であるため、下地半導体基板とこれに積層される半導体層との熱膨張係数の差が緩和される。この結果、結晶成長後の冷却過程での半導体基板の反り、あるいは反り緩和による転位を発生させることがない。さらに、低温での結晶成長が可能であるため、下地用半導体基板からの不純物により汚染されることのない、高抵抗のノンドープの半導体層を得ることができる。したがって、例えば、シリコンからなる下地用半導体基板（シリコンウエハ）上に、シリコンよりも格子定数が約４％大きい高抵抗ガリウム砒素結晶成長層（ＧａＡｓ）を設けた半導体基板を形成することが可能となり、この半導体基板を用いることにより高性能のＨＥＭＴ、ＭＥＳＦＥＴ等の高速デバイスを得ることが可能となる。さらに、ガリウム砒素結晶成長中にシリコンやベリリウム等のドーパントを照射して、所定のＮ型、Ｐ型ガリウム砒素結晶層を順次形成することにより、高性能のＬＥＤや半導体レーザ等の光デバイスなどを得ることも実現できる。
【図面の簡単な説明】
【図１】本発明に係る半導体の結晶成長装置の実施の形態１を示す概略構成図である。
【図２】同実施の形態１における結晶成長室内で下地用半導体基板が支持部にて支持された状態を示す断面図である。
【図３】図２の状態の下地用半導体基板の表面の曲率を説明する図である。
【図４】従来の下地用半導体基板上に半導体結晶層を結晶成長させた状態を示す断面図である。
【図５】従来の半導体の結晶成長装置における支持部により下地用半導体基板を支持した状態を示す断面図である。
【符号の説明】
１  半導体の結晶成長装置
２  結晶成長室
３  るつぼ（原料供給部）
６ａ  支持曲面
６  支持部材
７  押え部材
Ｗ  シリコンウエハ（下地用半導体基板）
Ｗａ  表面
【図１】
2004349402.tif 000003
【図２】
2004349402.tif 000004
【図３】
2004349402.tif 000005
【図４】
2004349402.tif 000006
【図５】
2004349402.tif 000007